표 3 은 메 쉬 ( 우 븐 모노 필라멘트 ) 단독 , 멤 브레인 으로 적층 된 메 쉬 및 전술 한 바 와 같 은 코팅 을 갖 는 메 쉬 가 적층 된 멤 브레인 ( 본 발명 의 보호 벤트 ) 의 수밀 성 및 통기성 을 나타낸다 . 본 발명 의 보호 벤트 ( 메 쉬 + 나노 섬유 웹 + PECVD ) 의 재료 는 1609 cmwc 의 수주 에서 최상 의 수밀 성 을 나타내 는 반면 , 코팅 되 지 않 은 벤트 는 8 cmwc 의 매우 낮 은 수주 를 나타낸다 . 나노 섬유 층 은 통기성 에 강한 영향 을 미친다 . 앞 또는 뒤 물질 의 통기성 은 전체 합성물 의 통기성 에 덜 영향 을 미치 지만 , 매우 낮 은 통기성 을 갖 는 물질 은 합성물 의 낮 은 통기성 을 유발 한다 . 나노 섬유 층 의 공극 모양 과 크기 는 플 라즈 마 중합 반응 에 의해 생성 되 는 매우 얇 은 코팅 의 영향 을 받 지 않 는다 . 대조 적 으로 , 많 은 종래 의 습식 화학 코팅 은 멤 브레인 의 개방 구조 를 폐쇄 하 여 공기 의 이동 을 방해 한다 .